(57)【要約】【課題】同一の粉末を用いてフィルム媒体上に質感の異なる光沢を有する画像を容易に作成できる画像形成方法を提供すること。【解決手段】本発明の画像形成方法は、記録媒体上に樹脂層を形成する工程と、記録媒体上に粉体を供給する工程と、を有する、樹脂層と粉体とが接触してなる加飾画像を形成する画像形成方法である。当該画像形成で使用される記録媒体は、樹脂フィルムである。また、本発明の画像形成方法は、前記記録媒体と、前記記録媒体上に形成された樹脂層とを含む樹脂製画像が有する前記樹脂層を軟化する工程と、前記樹脂層の表面に前記粉体を供給する工程と、を有する画像形成方法である。当該画像形成で使用される記録媒体は、樹脂フィルムである。【選択図】図３
2020086148.tif 000002
【特許請求の範囲】
【請求項１】
記録媒体上に樹脂層を形成する工程と、
記録媒体上に粉体を供給する工程と、
を有する、樹脂層と粉体とが接触してなる加飾画像を形成する画像形成方法であって、
前記記録媒体は、樹脂フィルムである、
画像形成方法。
【請求項２】
前記樹脂層を軟化する工程を有し、
前記粉体は、前記軟化された樹脂層の表面に供給される、
請求項１に記載の画像形成方法。
【請求項３】
記録媒体と、前記記録媒体上に形成された樹脂層とを含む樹脂製画像が有する前記樹脂層を軟化する工程と、前記樹脂層の表面に粉体を供給する工程と、を有する加飾画像を形成する画像形成方法において、
前記記録媒体は、樹脂フィルムである、
画像形成方法。
【請求項４】
前記樹脂層は、前記記録媒体に定着されたトナー粒子により構成された樹脂層である、請求項１〜３のいずれか一項に記載の画像形成方法。
【請求項５】
前記記録媒体と、前記樹脂層と、が積層されている部分における透過率は、５０％以下である、請求項１〜４のいずれか一項に記載の画像形成方法。
【請求項６】
前記粉体は、非球形粉体である、請求項１〜５のいずれか一項に記載の画像形成方法。
【請求項７】
前記粉体の形状は、扁平な粒子形状である、請求項１〜６のいずれか一項に記載の画像形成方法。
【請求項８】
前記粉体の厚みは０．２μｍ〜３．０μｍである、請求項１〜７のいずれか一項に記載の画像形成方法。
【請求項９】
前記粉体は、金属粉および／または金属酸化物粉である、請求項１〜８のいずれか一項に記載の画像形成方法。
【請求項１０】
前記粉体を供給した後に摺擦工程を含む、請求項１〜９のいずれか一項に記載の画像形成方法。
【発明の詳細な説明】
【技術分野】
【０００１】
本発明は、画像形成方法に関する。
【背景技術】
【０００２】
近年、オンデマンド印刷市場において、特色印刷、メタリック印刷、高付加価値印刷の需要が高まっている。中でも、メタリック印刷およびパール印刷に関する要望は特に大きく、多種多様な検討が行われている。また、上記印刷の記録媒体は紙媒体が中心であるが、フィルムなどの非紙媒体への印刷に対する要望も高まっている。
【０００３】
たとえば、特許文献１には、トナー画像を形成し、着色剤層と粘着剤層を有する箔体を、トナー画像に重ね合わせて加熱および加圧し、トナーの加熱による溶着を利用することで、トナー画像を加飾する方法を開示している。これにより、箔体にしわを生じさせることなく箔付け転写ができると記載されている。
【０００４】
また、特許文献２には、光輝性顔料をトナーに含有させた光輝性トナーを必要な部分にのみ使用してメタリック画像を形成する方法が開示されている。光輝性トナーを使用することで、トナー載り量が低い場合であっても、光輝性の高い画像を形成できると記載されている。
【先行技術文献】
【特許文献】
【０００５】
【特許文献１】特開平０１−２００９８５号公報
【特許文献２】特開２０１４−１５７２４９号公報
【発明の概要】
【発明が解決しようとする課題】
【０００６】
特許文献１では、転写箔を用いることにより、特許文献２では、光輝性トナーを用いることにより、それぞれ所望する画像が得られている。しかし、本発明者らの検討によると、両者ともに、所望する画像を得るためには、所望する画像に合わせた転写箔または光輝性トナーが必要であった。また、上記文献の方法では、紙媒体以外の記録媒体への画像形成は検討されていない。
【０００７】
本発明の目的は、かかる点に鑑みてなされたものであり、同一の粉末を用いて記録媒体上に質感の異なる光沢を有する画像を容易に作成できる画像形成方法を提供することである。
【課題を解決するための手段】
【０００８】
本発明の画像形成方法は、記録媒体上に樹脂層を形成する工程と、前記記録媒体上に粉体を供給する工程と、を有する、樹脂層と粉体とが接触してなる加飾画像を形成する画像形成方法であって、前記記録媒体は、樹脂フィルムである。
【０００９】
本発明の画像形成方法は、記録媒体と、前記記録媒体上に形成された樹脂層とを含む樹脂製画像が有する前記樹脂層を軟化する工程と、前記樹脂層の表面に粉体を供給する工程と、を有する加飾画像を形成する画像形成方法において、前記記録媒体は、樹脂フィルムである。
【発明の効果】
【００１０】
本発明によれば、同一の粉末を用いて記録媒体上に質感の異なる光沢を有する画像を容易に作成できる画像形成方法を提供することができる。
【図面の簡単な説明】
【００１１】
【図１】図１Ａ〜図１Ｃは樹脂層上に供給された粉体の状態を模式的に示す図である。図１Ａは、最低付着温度における樹脂層上の粉体の状態を模式的に示す図であり、図１Ｂは、中間付着温度における樹脂層上の粉体の状態を模式的に示す図であり、図１Ｃは、最高付着温度における樹脂層上の粉体の状態を模式的に示す図である。
【図２】図２は、本発明の一実施の形態の画像形成装置およびそれを有する電子写真方式の画像形成装置の構成を模式的に示す図である。
【図３】図３は、上記画像形成装置の構成を模式的に示す図である。
【発明を実施するための形態】
【００１２】
以下、本発明の実施の形態を説明する。本実施の形態の画像形成方法は、樹脂層の表面に粉体を配置して画像を形成するための画像形成方法である。
【００１３】
［画像形成方法］
本発明の実施の形態は、記録媒体上に樹脂層を形成する工程と、上記樹脂層の表面に粉体を供給する工程と、を有する、上記樹脂層と上記粉体とが接触してなる加飾画像を形成する方法を有する。
【００１４】
また、本発明の別の実施の形態は、記録媒体と、上記記録媒体上に形成された樹脂層とを含む樹脂製画像が有する上記樹脂層を軟化する工程と、上記樹脂層の表面に粉体を供給する工程と、を有する。
【００１５】
本実施のいずれの形態においては、上記樹脂層の表面に粉体を供給する工程の後に、上記供給された粉体を配向させる工程をさらに有してもよい。また、上記配向させる工程の後に、上記樹脂層に付着しなかった粉体を回収する工程をさらに有してもよい。
【００１６】
（樹脂層を形成する工程）
本実施形態の画像形成方法は、上記記録媒体上に樹脂層を形成することができれば特に制限されない。記録媒体上に樹脂層を形成する工程は、後述する記録媒体上に粉体を供給する工程の前に行われても後に行われてもよい。
【００１７】
上記記録媒体上に形成される樹脂層は、樹脂を含む層であれば特に制限されず、公知の樹脂から適宜に選ぶことができる。また、樹脂層は、着色剤、分散剤、界面活性剤、可塑剤、離型剤、酸化防止剤等の他の成分を含んでいてもよい。
【００１８】
上記樹脂層は、熱可塑性樹脂または熱溶融性樹脂を含むことが好ましい。
【００１９】
熱可塑性樹脂または熱溶融性樹脂の例には、（メタ）アクリル樹脂、スチレン樹脂、スチレン−アクリル樹脂、オレフィン樹脂（環状オレフィン樹脂を含む）、ポリエステル樹脂、ポリカーボネート樹脂、ポリアミド樹脂、ポリフェニレンエーテル樹脂、ポリフェニレンスルフィド樹脂、ハロゲン含有樹脂（ポリ塩化ビニル、ポリ塩化ビニリデン、フッ素樹脂など）、ポリスルホン樹脂（ポリエーテルスルホン、ポリスルホンなど）、セルロース誘導体（セルロースエステル類、セルロースカーバメート類、セルロースエーテル類など）、シリコーン樹脂（ポリジメチルシロキサン、ポリメチルフェニルシロキサンなど）、ポリビニルエステル樹脂（ポリ酢酸ビニルなど）、アクリロニトリル−ブタジエン−スチレン共重合体（ＡＢＳ樹脂）、ポリビニルアルコール樹脂およびこれらの誘導体樹脂、ゴムまたはエラストマー（ポリブタジエン、ポリイソプレンなどのジエンゴム、スチレン−ブタジエン共重合体、アクリロニトリル−ブタジエン共重合体、アクリルゴム、ウレタンゴムなど）などが含まれる。上記熱可塑性樹脂および熱溶融性樹脂は、単独でもまたは２種以上組み合わせても使用することができる。なお、本明細書中、「（メタ）アクリル」とは、「アクリルおよび／またはメタクリル」を示すものである。
【００２０】
また、熱可塑性樹脂および熱溶融性樹脂は、共重合体であってもよい。熱可塑性樹脂が共重合体である場合の共重合体の形態は、ブロック共重合体、ランダム共重合体、グラフト共重合体、交互共重合体のいずれでもよい。
【００２１】
上記樹脂の中でも、（メタ）アクリル樹脂、スチレン樹脂、スチレン−アクリル樹脂およびポリエステル樹脂からなる群から選択される少なくとも一種を含むことが好ましく、スチレン−アクリル樹脂を含むことがより好ましい。本発明でいうスチレン−アクリル樹脂とは、少なくともスチレン単量体と（メタ）アクリル酸エステル単量体とを用いて、重合を行うことにより形成されるものである。ここで、スチレン単量体には、ＣＨ２＝ＣＨ−Ｃ６Ｈ５の構造式で表されるスチレンの他、スチレン構造中に公知の側鎖や官能基を有する構造のものも含まれる。
【００２２】
また、（メタ）アクリル酸エステル単量体とは、エステル結合を有する官能基を側鎖に有するものである。（メタ）アクリル酸エステル単量体の例には、ＣＨ２＝ＣＨＣＯＯＲ（Ｒはアルキル基）で表されるアクリル酸エステル単量体の他、ＣＨ２＝Ｃ（ＣＨ３）ＣＯＯＲ（Ｒはアルキル基）で表されるメタクリル酸エステル単量体などのビニル系エステル化合物が含まれる。
【００２３】
また、スチレン−アクリル樹脂の例には、上記スチレン単量体および（メタ）アクリル酸エステル単量体のみで形成された共重合体の他に、一般のビニル単量体（オレフィン類、ビニルエステル類、ビニルエーテル類、ビニルケトン類、Ｎ−ビニル化合物類など）をさらに用いて形成される共重合体が含まれる。さらに、スチレン−アクリル樹脂の例には、スチレン単量体、（メタ）アクリル酸エステル単量体およびその他の一般のビニル単量体の他、多官能性ビニル単量体や、側鎖にイオン性解離基（カルボキシル基、スルホン酸基、リン酸基など）を有するビニル単量体を用いて形成される共重合体も含まれる。ビニル単量体の例には、アクリル酸、メタクリル酸、マレイン酸、イタコン酸などが含まれる。
【００２４】
樹脂層に含まれる樹脂のガラス転移温度（Ｔｇ）は、特に制限されないが、３５〜７０℃の範囲が好ましく、４０〜６０℃の範囲がより好ましい。熱により樹脂層の表面状態が制御しやすくなり、加飾表現の質感の調節が容易になるという利点がある。なお、樹脂のガラス転移温度（Ｔｇ）は、実施例に記載の方法により測定することができる。
【００２５】
樹脂のガラス転移温度（Ｔｇ）は、樹脂を構成する単量体の種類の選択や、単量体の共重合比（質量比）および分子量の調節等によって、制御することができる。たとえば、スチレン−アクリル樹脂においては、単量体全体に対し、ガラス転移温度の低いｎ−ブチルアクリレートの共重合比（質量比）を大きくすることによりガラス転移温度（Ｔｇ）を低くすることができる。また、ガラス転移温度の高いスチレンの共重合比（質量比）を大きくすることにより、ガラス転移温度（Ｔｇ）を高くすることができる。
【００２６】
樹脂層に含まれる樹脂の重量平均分子量は特に制限されないが、２，０００〜１，０００，０００であることが好ましく、５，０００〜１００，０００であることがより好ましく、１０，０００〜５０，０００であることが特に好ましい。
【００２７】
また、樹脂層中における樹脂の含有量は特に制限されないが、熱により樹脂層の表面を軟化させ、樹脂層の表面状態を制御しやすくするという観点から、樹脂層の総質量に対して６０〜９７質量％であることが好ましく、７０〜９５質量％であることがより好ましい。
【００２８】
一方、樹脂層が樹脂と共に他の成分（例えば、着色剤、離型剤等）を含む場合、当該他の成分の含有量は特に制限されないが、熱により樹脂層の表面を軟化させ、樹脂層の表面状態を制御しやすくするという観点から、樹脂層の総質量に対して３〜４０質量％であることが好ましく、５〜３０質量％であることがより好ましい。
【００２９】
樹脂層は、着色剤を含むことが好ましい。着色剤は、特に制限されず、公知の染料および顔料を用いることができる。着色剤の例には、以下のような着色剤が含まれる。ただし、これらに制限されるものではない。
【００３０】
イエロートナー用のイエロー着色剤としては、染料としてＣ．Ｉ．ソルベントイエロー１９、同４４、同７７、同７９、同８１、同８２、同９３、同９８、同１０３、同１０４、同１１２、同１６２等、また、顔料としてＣ．Ｉ．ピグメントイエロー１４、同１７、同７４、同９３、同９４、同１３８、同１５５、同１８０、同１８５等が使用可能で、これらの混合物も使用可能である。
【００３１】
マゼンタトナー用のマゼンタ着色剤としては、染料としてＣ．Ｉ．ソルベントレッド１、同４９、同５２、同５８、同６３、同１１１、同１２２等、顔料としてＣ．Ｉ．ピグメントレッド５、同４８：１、同５３：１、同５７：１、同１２２、同１３９、同１４４、同１４９、同１６６、同１７７、同１７８、同２２２等が使用可能で、これらの混合物も使用可能である。
【００３２】
シアントナー用のシアン着色剤としては、染料としてＣ．Ｉ．ソルベントブルー２５、同３６、同６０、同７０、同９３、同９５等、顔料としてＣ．Ｉ．ピグメントブルー１、同７、同１５：３、同１８：３、同６０、同６２、同６６、同７６等が使用可能である。
【００３３】
オレンジトナー用のオレンジ着色剤としては、染料としてＣ．Ｉ．ソルベントオレンジ６３、同６８、同７１、同７２、同７８等、顔料としてＣ．Ｉ．ピグメントオレンジ１６、同３６、同４３、同５１、同５５、同５９、同６１、同７１等が使用可能である。
【００３４】
グリーントナー用のグリーン着色剤としては、染料としてＣ．Ｉ．ソルベントグリーン３、同５、同２８等、顔料としてＣ．Ｉ．ピグメントグリーン７等が使用可能である。
【００３５】
ブラックトナー用の着色剤としては、カーボンブラック、磁性体、鉄・チタン複合酸化物ブラック等が使用可能であり、カーボンブラックとしては、チャンネルブラック、ファーネスブラック、アセチレンブラック、サーマルブラック、ランプブラック等が使用可能である。また、磁性体としてはフェライト、マグネタイトなどが使用可能である。
【００３６】
白色トナー用の着色剤としては、無機顔料（例えば、チタンホワイト、ジンクホワイト、チタンストロンチウムホワイト、重質炭酸カルシウム、軽質炭酸カルシウム、二酸化チタン、水酸化アルミニウム、サチンホワイト、タルク、硫酸カルシウム、硫酸バリウム、酸化亜鉛、酸化マグネシウム、炭酸マグネシウム、非晶質シリカ、コロイダルシリカ、ホワイトカーボン、カオリン、焼成カオリン、デラミネートカオリン、アルミノケイ酸塩、セリサイト、ベントナイト、スメクサイト等）、又は有機顔料（例えば、ポリスチレン樹脂粒子、尿素ホリマリン樹脂粒子等）が挙げられる。
【００３７】
また、上記他の成分としての離型剤は、特に制限されず、公知の離型剤を用いることができる。離型剤としては、ポリエチレンワックス、ポリプロピレンワックスなどのポリオレフィンワックス；マイクロクリスタリンワックスなどの分枝鎖状炭化水素ワックス；パラフィンワックス、サゾールワックスなどの長鎖炭化水素系ワックス；ジステアリルケトンなどのジアルキルケトン系ワックス；カルナウバワックス、モンタンワックス、ベヘニルベヘネート、トリメチロールプロパントリベヘネート、ペンタエリスリトールテトラベヘネート、ペンタエリスリトールジアセテートジベヘネート、グリセリントリベヘネート、１、１８−オクタデカンジオールジステアレート、トリメリット酸トリステアリル、ジステアリルマレエートなどのエステル系ワックス；エチレンジアミンベヘニルアミド、トリメリット酸トリステアリルアミドなどのアミド系ワックス等が挙げられるが、これらに制限されるものではない。これらは、１種類のみを単独で使用してもよく、２種以上を併用してもよい。
【００３８】
樹脂層は、乾式および湿式の電子写真やインクジェットなどの公知の画像形成方法によって形成することができる。
【００３９】
上記樹脂層は、電子写真方式で形成されたトナー画像からなる層であり、記録媒体に定着されたトナー粒子により構成された樹脂層であることが好ましい。トナー粒子であれば、電子写真方式による画像形成方法を利用することができるので、樹脂層の形成が容易である。また、トナー粒子は熱可塑性を有するので、トナー粒子により構成された樹脂層は熱で軟化することができ、軟化した状態で粉体を供給して付着することが容易である。
【００４０】
また、樹脂層は、記録媒体に定着された複数種のトナー粒子により構成された樹脂層であることが好ましい。複数種のトナー粒子により樹脂層を構成することで、樹脂層と粉体との組み合わせで、様々な加飾画像を形成することができる。上記複数種のトナー粒子は、例えば、含有する色材により呈される色が異なる複数種のトナー粒子とすることができる。トナー粒子の例には、ブラックトナー粒子、白色トナー粒子、クリアトナー粒子、シアントナー粒子、イエロートナー粒子、マゼンタトナー粒子などが含まれる。上記トナー粒子の中では、画像の見栄えをよくする観点から、白色トナー粒子を含むことが好ましい。
【００４１】
上記記録媒体は、上記樹脂層を担持可能な物体から適宜選択することができる。上記記録媒体は、通常、シート状の形状を有するが、形状は限定されない。また、上記記録媒体の色は限定されず、例えば、形成すべき最終画像に応じて適宜に決めればよい。
【００４２】
摺擦時において、記録媒体の表面の凹凸による影響を低減する観点から、上記記録媒体は、その表面をより平滑にしやすい樹脂フィルムであることが好ましい。
【００４３】
上記樹脂フィルムの例には、ポリエチレンフィルム、ポリプロピレンフィルム、ポリスチレンフィルム、ポリエステルフィルム、ポリ塩化ビニルフィルム、セルローストリアセテートフィルム、ナイロンフィルム、ポリ乳酸フィルムおよび上記フィルムを積層したフィルム支持体などが含まれる。上記樹脂フィルムの中でも、入手しやすく、印刷適性を有する観点から、例えば、ポリエチレンフィルム、ポリプロピレンフィルム、ポリスチレンフィルム、ポリエステルフィルムが好ましい。また、ポリエステルフォルムの中でも樹脂層が溶融する温度であっても溶融しない耐熱性を有する、ポリエチレンテレフタレートフィルムがより好ましい。
【００４４】
上記樹脂フィルムの厚さは、用途に応じて適宜選択することができるが、１０〜２５０μｍであることが好ましく、２０〜１００μｍであることがより好ましい。厚さを１０μｍ以上とすることで、フィルムの剛性が向上してトナー像の形成が容易となる。一方、厚さを２５０μｍ以下とすることで、フィルムの剛性が抑えられ、折り曲げられた際に当該フィルム上に形成されるトナー層が割れにくくなる。また、上記厚さを有することにより、樹脂層が加熱された際に、熱による変形が生じにくい。
【００４５】
上記記録媒体の表面の算術平均高さ（Ｓａ）は、０．００１μｍ以上０．８μｍ以下が好ましく、０．００１μｍ以上０．５μｍ以下であることがより好ましい。上記範囲内の表面の算術平均高さ（Ｓａ）であれば、樹脂層の厚さが薄い場合であっても、軟化した樹脂層（記録媒体上に配置されている）の表面に供給された粉体を摺擦する際に、記録媒体の表面状態の影響を受けることなく粉体を所望する方向に配向することができるため、よりミラー調／パール調〜グリッター調までの広い範囲で、メタリック感を制御できる。ここで、「摺擦」とは、記録媒体上の樹脂層の表面に接触しながら上記表面に沿って相対的に移動することをいう。また、「押圧」とは、樹脂層の表面に対して交差する方向（例えば垂直方向）に樹脂層の表面を押すことを言う。
【００４６】
上記算術平均高さ（Ｓａ）は、レーザー顕微鏡を用いて画像全領域を撮影することで測定することができる。上記算術平均高さＳａは、キーエンス社製のレーザー顕微鏡ＶＫ−２５０を用い、対物レンズ５０倍で撮影した画像全領域を用いて算出した値を用いる。
【００４７】
また、記録媒体が樹脂フィルムである場合には、樹脂層を軟化する温度に調整する際に、樹脂フィルムもある程度軟化することから、摺擦時に樹脂層が記録媒体から剥離することを抑制できる。また、後述する摺擦時の樹脂層の表面への押圧力による樹脂層の変形にも追従しやすいため、押圧力を小さくしても、樹脂層の表面に供給された粉体の方向を揃えることができる。
【００４８】
また、フィルムは平滑性が高いので、非常に光沢感の強いミラー調／パール調の加飾が可能であり、したがって、より光沢感の強いミラー調／パール調〜グリッター調まで、メタリック感を非常に広い範囲で制御できる。
【００４９】
また、樹脂フィルムは、延伸処理が施されていても良い。延伸処理方法としては、押出成膜法等で樹脂を溶融押出してシート状にした後、同時二軸延伸または逐次二軸延伸を行うことが一般的である。また、逐次二軸延伸の場合は、始めに縦延伸処理を行い、次に横延伸を行うことが一般的である。具体的には、ロール間の速度差を利用した縦延伸と、テンターを用いた横延伸とを組み合わせる方法が多く用いられる。
【００５０】
また、フィルム表面には必要に応じて、火炎処理やコロナ放電処理等の各種表面処理が施されていても良いし、オーバーコート層が設けられていても良い。
【００５１】
上記樹脂層は、記録媒体である樹脂フィルム上に配置される。ここで、前記記録媒体と、前記樹脂層と、が積層されている部分における透過率は、７０％以下であることが好ましく、６０％以下であることがより好ましく、５０％以下であることがさらに好ましい。上記透過率は、記録媒体の色調および樹脂層の色調により任意に調整することができる。透過率を上記範囲にすることにより、記録媒体の裏側からの入射する光が遮断されることから、粉体により反射される光をより際立たせることができるので見栄えのよい画像を得ることができる。ここで「透過率」とは、光学および分光法において、特定の波長の入射光が試料を通過する割合のことをいう。
【００５２】
上記樹脂層と上記記録媒体と、が積層されている部分における透過率は、次のように平均透過率を求め、その値から算出することができる。
【００５３】
平均光透過率の値は下記式（１）のようにして求めることができる。具体的には、平均光透過率の値は、コニカミノルタ製ＣＭ−３６００ｄにて、記録媒体と樹脂とを含有する層を合わせた画像の透過スペクトルを測定し、得られた分光波長４００〜７００ｎｍの波長領域における光透過率の平均値である。
【００５４】
【数１】
2020086148.tif 000003
【００５５】
上記式（１）において、Ｔ４００は光波長４００ｎｍにおける光透過率の値（％）、Ｔ４１０は光波長４１０ｎｍにおける光透過率の値（％）、・・・をそれぞれ示す。本発明では、記録媒体と樹脂を含有する層とで構成される画像の任意の１０箇所について、上記平均光透過率を求め、さらにその算術平均値をとったものを、「透過率」とする。
【００５６】
（粉体を供給する工程）
本実施形態の画像形成方法は、樹脂層の表面に粉体を供給する工程を含んでもよい。
【００５７】
上記樹脂層を軟化させる方法の例には、樹脂層が配置された記録媒体を画像面が上になるように、ホットプレート上に配置させて記録媒体の下側から加熱する方法、画像面側（上側）からヒータで加熱する方法、樹脂層を軟化させる軟化剤を樹脂層の表面に付与する方法、および記録媒体の上側または下側から光照射により軟化させる方法などがある。
【００５８】
上記樹脂層を加熱により軟化させる場合には、上記樹脂層が軟化して上記粉体が付着する温度（以下、「付着温度」とも言う）で行う。
【００５９】
上記付着温度は、常温の上記樹脂層の温度を徐々に上げていき、所期の画像が得られる温度、例えば、ミラー調の画像であれば上記層の表面に上記粉体が貼り付き始める温度を検出することによって求めることが可能であり、さらに温度を上げてグリッター調の画像が得られる温度を検出することによっても求めることが可能である。
【００６０】
上記方法で決定した付着温度は、樹脂層の軟化状態を変えることにより質感の異なるメタリック感（ミラー調／パール調〜グリッター調）を得るという観点から、７０〜１５０℃であることが好ましい。上記温度は、例えば、使用する記録媒体である樹脂フィルムの種類、樹脂フィルムの厚さ、樹脂層の軟化のし易さなどによって適宜選択することができる。また、所望する質感（光沢）に合わせて、上記温度を適宜選択することができる。
【００６１】
また、画像面側（上側）からヒータで加熱する方法においても、上記方法と同様にして、付着温度を決めることができる。
【００６２】
上記樹脂層の表面に上記軟化剤を付与する方法の場合には、付着温度が、記録媒体の温度が当該記録媒体に変形が生じる温度より低くなるように、または粉体の温度が当該粉体に劣化、変色もしくは変形が生じる温度よりも低い温度となるようにする。上記樹脂層の加熱は、粉体が供給された後に行われてもよいし、粉体が供給される前に行われてもよいし、粉体の供給と同時に行われてもよい。
【００６３】
上記軟化剤は、樹脂層を軟化させることができれば特に制限されない。軟化剤の例には、有機溶剤、アルコール類、ケトン類、エステル類、エーテル類、またはそれらを含む溶液などが含まれ、具体的には、アジピン酸イソブチル、テトラヒドロフラン、またはそれらを含む溶液などが含まれる。軟化剤を樹脂層の表面に付与すると、樹脂層を構成する樹脂が部分的に溶解するか、または、樹脂が膨潤することにより、樹脂層が軟化すると考えられる。
【００６４】
上記軟化剤の付与は、軟化剤を樹脂層の表面に付与できれば、特に制限されない。軟化剤を付与する方法の例には、スプレー塗布、インクジェット方式、ディスペンサーによる塗布などが含まれる。軟化剤は、粉体を供給する前に付与されてもよいし、粉体を供給した後に付与されてもよいし、粉体の供給と同時に付与されてもよい。上記軟化剤の付与量は、特に制限されず、樹脂層、粉体、所望の加飾効果等に応じて任意に調整されればよく、樹脂層を十分に軟化させる程度でも、樹脂層が接着能を持ちはじめる程度でもよい。
【００６５】
上記樹脂層を光照射により軟化させる場合には、上記樹脂層を変色または劣化させない方法であれば、特に限定されない。光照射の例には、紫外線照射、可視光照射、赤外線照射、レーザー照射などが含まれる。上記光照射の中でも、取り扱いが容易で、樹脂層を十分な速度で軟化させることができるという観点から紫外光を用いることが好ましい。特に、樹脂層がトナー像である場合、異なる色のトナーを含む樹脂層を容易に軟化できるという観点で、光照射は、紫外光で行うことが好ましい。
【００６６】
上記粉体は、上記軟化された樹脂層の表面に供給することができる。
【００６７】
上記粉体は粉体粒子が集合したものである。上記粉体は、例えば、メタリック感のある加飾効果を得たい場合、金属粉または金属酸化物粉を含むものであることが好ましい。粉体粒子の例には、金属粒子、樹脂粒子、熱応答性材料を含む粒子、磁性粒子、非磁性粒子などが含まれる。また、粉体粒子は異なる２種以上の材料からなるものであってもよい。粉体粒子の形状は、球形粒子であってもよいし、非球形粒子であってもよい。粉体は、合成品であってもよいし市販品であってもよい。粉体は、異なる二種以上の粉体粒子の混合品であってもよい。なお、粉体はトナーではない。
【００６８】
上記粉体粒子は、被覆されていてもよい。たとえば、金属粒子は、当該金属とは異なる金属、金属酸化物または樹脂で被覆されたものでもよいし、樹脂またはガラス等の表面を金属、金属酸化物で被覆したものでもよい。また、金属粒子は金属酸化物粒子であってもよく、当該金属酸化物とは異なる金属酸化物、金属または樹脂で被覆されたものでもよい。また、金属粒子は、金属または金属酸化物を板状に延展させて粉砕したものやそれを種々の材料で被覆したもの、フィルムやガラスに金属または金属酸化物を蒸着または湿式コーティングしたものでもよい。メタリック画像を得るためには、金属粒子は金属または金属酸化物を含有することが好ましいが、金属または金属酸化物の含有量は０．２〜１００ｗｔ％が好ましい。
【００６９】
上記粉体は、真球ではない形状を有する粉体（非球形粉体）、例えば、扁平な粒子形状を有することが、上記表面層の表面に沿って粉体を配向させて付着させる観点から好ましい。上記粉体の「扁平な粒子形状」とは、粉体の粒子における最大長さを長径、当該長径に直交する方向における最大長さを短径、上記長径に直交する方向の最少長さを厚み、とするときに、厚みに対する短径の比率が５以上である形状であること、をいう。
【００７０】
上記粉体の厚みは、粉体の配向した付着による外観効果を十分に発現させる観点から、０．２〜１０μｍであることが好ましく、０．２〜３．０μｍであることがより好ましい。上記厚みが小さすぎると、上記樹脂層の表面に付着した粉体の上記長径方向および上記短径方向を含む粉体の平面方向が上記樹脂層の表面方向に実質的に沿う粉体の良好な配向状態が十分に形成されないことがある。上記厚みが大きすぎると、画像をこすった時に粉体が取れてしまうことがある。
【００７１】
上記粉体の例には、メタシャイン（日本板硝子株式会社製、「メタシャイン」は同社の登録商標）、サンシャインベビー  クロムパウダー、オーロラパウダー、パールパウダー（いずれも株式会社ＧＧコーポレーション製）、ＩＣＥＧＥＬ  ミラーメタルパウダー（株式会社ＴＡＴ製）、ピカエース  ＭＣシャインダスト  、エフェクトＣ（株式会社クラチ製、「ピカエース」は同社の登録商標）、ＰＲＥＧＥＬ  マジックパウダー、ミラーシリーズ（有限会社プリアンファ製、「ＰＲＥＧＥＬ」は同社の登録商標）、Ｂｏｎｎａｉｌシャインパウダー（株式会社ケイズプランイング製、「ＢＯＮ  ＮＡＩＬ」は同社の登録商標）、エルジーｎｅｏ（尾池工業株式会社製、「エルジーｎｅｏ」は同社の登録商標）、アストロフレーク（日本防湿工業株式会社製、岡崎一の登録商標）、アルミニウム顔料（東洋アルミニウム株式会社製）が含まれる。
【００７２】
上記熱応答性材料は、熱による刺激をきっかけに膨張、収縮、変形などの形状の変化、顕色、消色、変色などの色の変化を起こす材料である。熱応答性材料を含む粒子の例には、熱膨張性マイクロカプセル、感温カプセルなどが含まれる。熱膨張性マイクロカプセルの例には、マツモトマイクロスフェアー（松本油脂製薬株式会社製）、クレハマイクロスフェアー（株式会社クレハ製）などが、感温カプセルの例には、感温染料カプセル（株式会社日本カプセルプロダクツ製）などが含まれる。
【００７３】
上記粉体の供給は、公知の手段を用いることができ、例えば、特開２０１３−１７８４５２号公報に開示されている粉末供給手段を用いることができる。
【００７４】
本実施の形態では、軟化された樹脂層に供給された粉体を接着させる。これにより、樹脂層と粉体とが接触してなる加飾画像が形成される。
【００７５】
上記工程では、上記粉体の供給は、上記樹脂層を形成した後、その表面に上記粉体を供給しているが、上記樹脂層を形成する工程は、上記粉体を供給する工程の後に行われてもよい。
【００７６】
このとき、樹脂層の軟化状態を変更することなどにより、紛体粒子の配向の度合いを変化させることができる。また、軟化状態は、例えば加熱温度で変更することができる。
【００７７】
図１Ａ〜図１Ｃを用いて、配向と光沢感の関係を説明する。
【００７８】
図１Ａ〜図１Ｃは、粉体供給時の樹脂層１００の軟化状態を変えたときの粉体２００の配向状態を模式的に示した図である。
【００７９】
図１Ａは、樹脂層があまり軟化していない状態で粉体を供給した場合であり、図１Ｂは、樹脂層が図１Ａより軟化した状態で粉体を供給した場合であり、図１Ｃは、樹脂層が図１Ｂよりさらに軟化した状態で、粉体を供給した場合である。
【００８０】
図１Ａは、樹脂層上の粉体は、樹脂層表面に沿うように配向しやすくなり、光の反射分布が狭くなる傾向がある（乱反射少ない）。その結果、乱反射の少ないパール調、ミラー調の光沢感となる。一方、図１Ｃは、樹脂層に付着する粉体の配向が不規則となり、光の反射分布が広がる傾向がある（乱反射が多い）。その結果、乱反射の多いグリッター調の光沢感となる。図１Ｂは、図１Ａと図１Ｃの中間の光沢感である。
【００８１】
上記配向をより制御しやすくするという観点で、摺擦工程を含むことが好ましい。摺擦を行うと、得られる加飾画像の光沢感の制御範囲を広くすることができる。
【００８２】
粉体供給および摺擦する際の温度を低く設定し、上記樹脂層の表面に粉体が接着する程度の粘着性を上記層が呈する温度（「最低付着温度」ともいう）である場合では、図１Ａに示されるように、上記樹脂層の表面上に供給された粉体が摺擦によって、より平らに配向する。また、摺擦工程がある場合は、ない場合に比べ、より低い温度でも、粉体を付着させることができるので、より平らに配向させることができ、ミラー調/パール調の強い外観を呈する画像が形成される。
【００８３】
一方、粉体供給および摺擦する際の温度を高く設定し、上記樹脂層が軟化した状態である場合は、図１Ｂ、図１Ｃに示すように、粉体がより樹脂層に内部に押し込まれる。そして、より温度の高い方が図１Ｃに示すように、より内部に押し込まれ、かつ、押し込まれている粒子の量が多い状態となる。また、摺擦工程がある場合は、ない場合に比べ、内部への押し込まれ方が強く、またその比率が高い状態まで、制御できる。その結果、より強いグリッター調の外観を呈する画像が形成される。
【００８４】
上記摺擦は、粉体２００が供給された樹脂層１００の表面に接触した摺擦部材を当該表面に対して相対的に移動させることを意味する。摺擦には押圧が伴うことが、樹脂層１００の表面に粉体２００を配向させる観点、および樹脂層１００に対する粉体の接着を強める観点から好ましい。「押圧」とは、樹脂層１００の表面に対して交差する方向（たとえば垂直方向）に樹脂層１００の表面を押すことを意味する。
【００８５】
上記摺擦は、樹脂層１００に対する摺擦装置における摺擦部分の相対的な速度は、遅すぎると樹脂層１００の表面に沿う粉体２００の配向が不十分となり、速すぎると粉体２００の付着が不十分となることがあり、最終画像における光沢（ミラー調／パール調またはグリッター調）の所期の外観の明瞭さが低下することがある。ここで、樹脂層１００の表面における粉体２００の付着と配向とを十分に行う観点から、上記摺擦部分の相対的な速度は、５〜５００ｍｍ／秒であることが好ましく、７０〜１３０ｍｍ／秒であることがより好ましい。
【００８６】
また、上記摺擦において、樹脂層１００の表面における上記摺擦部分の接触幅は、狭すぎると上記摺擦部分が樹脂層１００の表面に沿って移動する際に粉体２００の向きのばらつきが生じやすく、樹脂層に付着する粉体の配向が不十分になることがある。反対に、上記接触幅が広すぎると、記録媒体の搬送が難しくなる。ここで、樹脂層の表面に付着する粉体の所期の配向性および記録媒体の搬送性を十分に実現する観点から、上記接触幅は、樹脂層に対する上記摺擦部分の移動方向の長さで、１〜２００ｍｍであることが好ましい。
【００８７】
また、上記摺擦は、押圧力が低すぎると、粉体の付着強度が弱くなることがあり、高すぎると、樹脂層自体が乱れることがあり、また、記録媒体を搬送する際のトルクが高くなることがある。記録媒体の搬送の円滑な実現かつ省力化の観点、樹脂層に形成されている画像の保持の観点、および、粉体の付着強度を高める観点から、押圧力は、樹脂層の表面に対して１〜３０ｋＰａであるが好ましく、７〜１３ｋＰａであることがより好ましい。
【００８８】
上記摺擦部材は、樹脂層の表面を押圧しながら樹脂層に対して相対的に異なる方向へ移動自在に構成されていればよい。
【００８９】
上記摺擦部材は、回転部材であってもよいし、往復運動する部材または固定されている部材のような非回転部材であってもよい。摺擦部材は、略水平な表面を有する樹脂層の表面に接して水平方向に、当該表面に対して相対的に移動可能な部材であってもよいし、略水平な表面を有する樹脂層１００の表面に接して、当該表面に対して垂直な方向を回転軸として相対的に回転する部材であってもよいし、樹脂層１００の表面に接する回転自在なローラであってもよい。
【００９０】
上記摺擦部材は、樹脂層を押圧しながらその表面が樹脂層１００の表面に対して相対的に移動自在に構成される。摺擦部材による摺擦は、例えば、樹脂層１００が形成された記録媒体が搬送されているときに、固定された摺擦部材で摺擦することによって、あるいは、搬送されているときに、搬送速度よりも遅い速度で回転するローラで摺擦することによって、あるいは、搬送されているときに搬送方向とは逆の方向に回転するローラで摺擦することによって、あるいは、搬送方向に対してその回転軸が斜めとなる向きに配置された回転自在なローラで摺擦することによって、あるいは、樹脂層１００が形成された記録媒体の表面上を往復運動する部材で摺擦することによって、あるいは、樹脂層１００が形成された記録媒体の表面に垂直な方向を回転軸として回転する部材で摺擦することによって行うことが可能である。
【００９１】
上記摺擦部材は、柔軟性を有することが好ましい。摺擦部材の柔軟性は、例えば、押圧時に、樹脂層１００の表面の形状に追従可能な程度に摺擦部材の表面が変形する程度の柔らかさ（変形追従性）である。このような柔軟性を有する摺擦部材の例には、スポンジおよびブラシが含まれる。
【００９２】
上記画像形成装置は、本実施の形態の効果が得られる範囲において、上記粉体供給装置および摺擦装置以外の他の構成をさらに有していてもよい。当該他の構成の例には、温度調整装置および粉体回収装置が含まれる。
【００９３】
（温度調整装置）
上記温度調整装置は、上記摺擦装置で摺擦される樹脂製画像１１０の温度を調整するための装置である。温度調整装置は、加熱装置であってもよいし、冷却装置であってもよいし、その両方の機能を有する装置であってもよい。当該温度調整装置には、公知の装置を利用することができ、その例には、ホットプレート、オーブンおよび送風装置が含まれる。
【００９４】
上記樹脂製画像が上記付着温度よりも十分に高い温度を有している状態から上記画像形成装置に供給される場合には、温度調整装置は、樹脂製画像の温度が上記摺擦装置に搬送されたときに上記付着温度となる速度または経路で樹脂製画像を、粉体供給装置を経て摺擦装置へ搬送するための搬送装置であってもよい。
【００９５】
（粉体回収装置）
上記粉体回収装置は、上記層の表面に供給された粉体を回収するための装置である。上記粉体回収装置は、摺擦装置で摺擦された後の樹脂製画像の表面に残留する粉体を回収する装置であることが、余剰の粉体による最終画像の汚染を防止する観点、および粉体の再利用を可能とする観点、から好ましい。粉体回収装置の例には、上記表面に当接するスポンジやブラシ、ブレードなどの弾性部材、上記表面に対向して配置される吸引装置、および、上記表面から落下する余剰の粉体を収容するための容器、が含まれる。上記粉体回収装置は、上記摺擦装置における上記押圧部材であってもよい。
【００９６】
本実施の形態における画像形成方法は、上記樹脂製画像の上記樹脂層の表面に上記粉体を供給する工程と、上記粉体が供給されかつ上記付着温度に調整されている上記樹脂製画像を上記層側から摺擦する工程とを含む画像形成方法によって行うことができる。また、本実施の形態における画像形成方法は、上記記録媒体と、上記記録媒体上に形成された樹脂層とを含む樹脂製画像の表面に粉体を供給する工程と、上記粉体が供給されかつ上記付着温度に調整されている上記樹脂製画像を上記層側から摺擦する工程とを含む画像形成方法によっても行うことができる。この画像形成方法は、前述した本実施の形態の画像形成装置を用いて行うことが可能である。
【００９７】
上記画像形成方法は、本実施の形態の効果が得られる範囲において、上記の粉体供給工程および摺擦工程以外の他の工程をさらに含んでいてもよい。当該他の工程の例には、上記トナー画像を形成する工程、上記トナー画像の温度を上記層が軟化する温度に調整する工程、が含まれる。上記トナー画像を形成する工程は、通常の電子写真方式の画像形成方法によって行うことが可能である。上記温度調整工程は、前述した温度調整装置を用いて好適に行うことが可能である。
【００９８】
本発明の別の実施形態に係る画像形成装置について図２を用いて説明する。画像形成装置１は、図２に示されるように、樹脂製画像形成部６０と表面処理部７０とを有する。樹脂製画像形成部６０は、記録媒体とその上に配置されている樹脂層とを含む樹脂製画像１１０を作製する部分である。表面処理部７０は、樹脂製画像形成部６０で形成された樹脂製画像１１０の表面を処理して加飾する部分である。
【００９９】
樹脂製画像形成部６０は、公知のカラープリンタと同様の構成を有している。樹脂製画像形成部６０は、画像読取部、画像形成部、フィルム搬送部、給フィルム部、データ受付部、制御部および定着部２７を有する。
【０１００】
画像読取部は、光源１１、光学系１２、撮像素子１３、および画像処理部１４を有する。
【０１０１】
画像読取部は、光源１１から照射された光は、読取面に載置された原稿に照射され、その反射光は光学系１２のレンズおよび反射鏡を介して、読取り位置に移動した撮像素子１３に結像する。撮像素子１３は、原稿からの反射光の強度に応じて電気信号を生成する。生成された電気信号は、画像処理部１４において、アナログ信号からディジタル信号に変換された後、補正処理、フィルター処理、画像圧縮処理等が施され、画像データとして画像処理部１４のメモリに記憶される。こうして、画像読取部は、原稿の画像を読み取り、画像データを記憶する。
【０１０２】
画像形成部は、イエロー（Ｙ）トナーからなる画像を形成する画像形成部、マゼンタ（Ｍ）トナーからなる画像を形成する画像形成部、シアン（Ｃ）トナーからなる画像を形成する画像形成部、ブラック（Ｋ）トナーからなる画像を形成する画像形成部、および、中間転写ベルト２６を有する。なお、Ｙ、Ｍ、ＣおよびＫは、トナーの色を表している。
【０１０３】
画像形成部は、回転体としての感光体ドラム２１、ならびにその周囲に配置された帯電部２２、光書込部２３、現像装置２４およびドラムクリーナー２５を有している。中間転写ベルト２６は、複数のローラにより巻回され、走行可能に支持されている。
【０１０４】
感光体ドラム２１は、ドラムモーターにより所定の速度で回転する。帯電部２２は、感光体ドラム２１の表面を所望の電位に帯電させ、光書込部２３は、画像データに基づいて、画像情報信号を感光体ドラム２１に書き込み、感光体ドラム２１に画像情報信号に基づく潜像を形成する。そして潜像は現像装置２４により現像され、感光体ドラム２１上に可視画像であるトナー像が形成される。このようにして、ＹＭＣＫの各画像形成部の感光体ドラム２１に、それぞれ、イエロー、マゼンタ、シアン、ブラックの未定着のトナー画像が形成される。こうして、画像形成部は、電子写真方式の画像形成プロセスを用いてトナー画像を形成する。
【０１０５】
ＹＭＣＫの各画像形成部により形成された各色のトナー画像は、走行する中間転写ベルト２６上に一次転写部により逐次転写される。こうして、中間転写ベルト２６上に、イエロー、マゼンタ、シアン、およびブラックの各色のトナー層が重畳したカラートナー画像が形成される。
【０１０６】
フィルム搬送部では、フィルムＳは、送り出しローラ３１およびさばきローラ３２によって給フィルム部の給フィルムトレイ４１、４２、４３から一枚ずつ搬送経路に送り出される。搬送経路に送り出されたフィルムＳは、搬送ローラ３３によって搬送経路に沿ってループローラ３４およびレジストローラ３５を経て２次転写ローラに搬送される。そして、フィルムＳ上に中間転写ベルト２６上のカラートナー画像が転写される。
【０１０７】
カラートナー画像が転写されたフィルムＳに、定着部２７にて熱と圧力とが加えられることにより、フィルムＳ上のカラートナー画像がカラートナー層としてフィルムＳに定着される。こうして、フィルムＳ上に形成された樹脂層１００を含む樹脂製画像１１０が作製される。フィルムＳ上に形成された樹脂層１００を含む樹脂製画像１１０、排フィルムローラ３６を経て表面処理部７０に送られる。
【０１０８】
なお、定着がなされたフィルムＳをフィルム反転部３７に導いてフィルムＳの表裏を反転して排出することができる。これにより、フィルムＳの両面に画像を形成することができる。
【０１０９】
制御部は、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、およびＲＯＭ（Ｒｅａｄ  Ｏｎｌｙ  Ｍｅｍｏｒｙ）を有する。ＣＰＵは、ＲＯＭに記憶されたプログラムにしたがって、画像読取部、画像形成部、フィルム搬送部、給フィルム部、および表面処理部を制御し、演算結果などをＲＡＭに記憶する。また、制御部は、外部から受信された印刷データを解析して、ビットマップ形式の画像データを生成し、画像データに基づく画像をフィルムＳ上に形成する制御を行う。上記プログラムには、表面処理部における軟化剤供給量を調整するためのプログラム、および、摺擦条件を設定するためのプログラムが含まれている。
【０１１０】
また、制御部は、不図示の通信部を介して、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）等の通信ネットワークに接続された外部の装置（例えばパーソナルコンピューター）との間で、各種データの送受信を行う。制御部は、例えば、外部の装置から送信された画像データ、または、データ受付部が受け付けた、形成すべき加飾画像に関する入力されたデータを受信し、この画像データ（入力画像データ）に基づいてフィルムＳに画像を形成させる。通信部は、例えばＬＡＮカード等の通信制御カードで構成される。
【０１１１】
樹脂製画像形成部６０によって形成された樹脂製画像１１０は、表面処理部７０に搬送され加飾される。
【０１１２】
図３に示されるように、表面処理部７０は、粉体供給手段として粉体供給部９８、摺擦ローラ７４、ヒータ７５、および粉体回収部９９を有する。
【０１１３】
ヒータ７５は、例えば、粉体供給部９８に対向する位置、摺擦ローラ７４に対向する位置、摺擦ローラ７４の後の位置などに設けられる。ヒータ７５は、例えば、ホットプレートである。ヒータ７５は、加熱により、樹脂層１００を軟化させたり、プロセス速度を上げたり、樹脂製画像１１０の表面に供給された熱応答性材料を加熱するなどの種々の目的のために、記録媒体、粉体の耐熱性に配慮した範囲で用いられることがある。
【０１１４】
粉体供給部９８は、樹脂製画像１１０に粉体を供給する。粉体供給手段は、公知の手段を用いることができ、例えば、特開２０１３−１７８４５２号公報に記載されている粉末供給手段を用いることができる。
【０１１５】
粉体供給部９８は、粉体２００を収容するための容器９８ａと、容器９８ａの開口部まで粉体２００を搬送するための搬送スクリュー９８ｂと、粉体２００を容器９８ａから取り出すためのブラシローラ９８ｃと、ブラシローラ９８ｃに保持される粉体２００を弾き飛ばすためのフリッカー９８ｄとを有する。粉体２００は、例えば、前述した扁平な粒子形状を有する非球形粉体である。
【０１１６】
また、粉末供給部９８は、容器９８ａに収容されている粉体２００が搬送スクリュー９８ｂによってブラシローラ９８ｃまで搬送される。ブラシローラ９８ｃは、例えば、反時計回りに回転し、かつ粉体２００を捕捉する。ブラシローラ９８ｃに捕捉された粉体２００はフリッカー９８ｄによって弾き飛ばされ、フィルムＳおよび樹脂層１００上に散布される。
【０１１７】
容器９８ａの開口部は、ブラシローラ９８ｃに保持される粉体２００の量を規制するために、ブラシローラ９８ｃのブラシの先端に接触する大きさに形成されている。フリッカー９８ｄは、板状の部材であり、ブラシローラ９８ｃと接触する位置に配置されている。ブラシローラ９８ｃへのフリッカー９８ｄの食い込み量は、例えば、粉体２００の供給量やブラシの偏摩耗などを考慮して決めることができ、ブラシローラ９８ｃのブラシ毛長やブラシ密度は、例えば、粉体２００の供給量やそのボタ落ちなどを考慮して決めることができる。
【０１１８】
フリッカー９８ｄは、ブラシローラ９８ｃと接触する位置に固定されていてもよいし、ブラシローラ９８ｃの停止時にフリッカー９８ｄがブラシローラ９８ｃから離間するように、フリッカー９８ｄが移動可能に構成されていてもよい。
【０１１９】
フィルムＳ上に形成された樹脂層１００を含む樹脂製画像１１０は、ヒータ７５によってフィルムＳの裏面から加熱される。この加熱により、樹脂製画像１１０が適度に軟化し、樹脂製画像１１０の表面に粘着力が生じる。
【０１２０】
摺擦部材である摺擦ローラ７４は、フィルムＳに向けて付勢されているとともに、図中の矢印方向に回転している。摺擦ローラ７４は、フィルムＳの搬送方向とは反対の向きに回転している。摺擦ローラ７４は、トナー画像１００上の粉体２００を適度な力（例えば１０ｋＰａ程度）で押圧しつつ回転し、よって摺擦ローラ７４の表面は、粉体２００が供給されているトナー画像１００の表面を摺擦する。トナー画像１００の表面は、粘着性を有し、かつ粉体２００が供給され、かつ摺擦ローラ７４で摺擦されることから、トナー画像１００の表面には、この表面に沿う方向に粉体２００が配列して付着する。摺擦ローラ７４は、例えば、円筒状の芯金と、その外周面上に配置されている樹脂製のスポンジなどの弾性層とを有している。摺擦ローラ７４の軸方向の長さは、フィルムＳの幅よりも長い。
【０１２１】
より詳しくは、粉体２００は、樹脂製画像１１０の表面に供給された状態では、配向していない。しかしながら、粉体２００は、扁平な粒子形状を有している。このため、長軸と短軸とを含む平面（厚さ方向に直交する平面）に沿って配列しやすい。加えて、樹脂製画像１１０上の粉体２００は、摺擦ローラ７４によって適度に押圧されながら摺擦される。
【０１２２】
なお、摺擦部材は図３においては摺擦ローラ７４として示されているが、摺擦部材は摺擦ができれば特に制限されず、往復運動する部材であってもよいし、樹脂製画像１１０の表面に対して垂直な方向を回転軸として回転する部材であってもよいし、固定されている部材であってもよい。
【０１２３】
また、樹脂製画像１１０に直接接触しない部分は、摺擦ローラ７４の摺擦によって、トナー画像１００の表面から除去される。このため、粉体２００は、図１Ａに示されるように、樹脂製画像１１０の表面に沿って、当該表面上に配列して付着する。こうして粉体２００が供給された樹脂製画像１１０は、例えば、室温まで冷却され、粉体２００は、樹脂製画像１１０上に固定され、その結果、フィルムＳ上に形成された樹脂層１００を含む樹脂製画像１１０、および粉体２００の層をこの順で有する画像が最終的に形成される。
【０１２４】
なお、フィルムＳ上に散布された粉体２００のうち、樹脂製画像１１０が形成されていない部分に存在する余剰の粉体２００は、集粉器による空気の流れにより集粉器に吸引され、フィルムＳ、樹脂製画像１１０および上記搬送路から除去される。
【０１２５】
粉体回収部９９は、例えば、粉体供給部９８から供給された粉体２００のうちの余剰の粉体粒子２００を吸引するための集粉器である。集粉器は、フィルムＳの搬送路から適当な高さの位置で吸引口が開口するように配置されており、例えば、粉体２００を吸引するがフィルムＳを吸引しない適度な出力で運転するように構成されている。
【０１２６】
なお、樹脂層を形成する工程の前に、粉体を供給する工程を有する実施態様に用いる画像形成装置は、樹脂製画像形成部の前に粉体を供給する装置を有する。
【０１２７】
このように、上記摺擦によって粉体２００が樹脂製画像１１０の表面に倒れ、粉体２００の平面方向と上記表面とが実質的に平行になり、中でも、樹脂製画像１１０の粘着性による接着力が発揮される粉体２００のみが樹脂製画像１１０に付着して上記表面上に残る。
【０１２８】
こうして、粉体２００は、摺擦によって実質的に一層で樹脂製画像１１０の表面に付着する。樹脂製画像１１０の表面は、粉体２００によってその全てが覆われることはない。たとえば、当該表面における粉体２００による隠蔽率は、６０％程度である。
【０１２９】
したがって、最終画像では、粉体２００の層による視覚効果と、フィルムＳおよびトナー層による画像（下地画像）の視覚効果とが合わさった外観として、ミラー調／パール調またはグリッター調の外観が得られる。
【０１３０】
最終画像の外観は、粉体の形状や外観と下地画像の彩度との組み合わせによって制御される。たとえば、上記粉体が金属光沢を有する上記非球形粉体である場合では、下地画像の彩度が低いとミラー調の外観を呈し、下地画像の彩度が高いとパール調の外観を呈する傾向にある。また、例えば、上記粉体が金属光沢以外の外観、例えば、虹彩光沢を有する上記非球形粉体である場合には、下地画像の彩度に関わらずパール調の外観を呈する傾向にある。また、摺擦条件を強めることにより、グリッター調の外観を呈する傾向にある。
【０１３１】
金属光沢の非球形粉体を用いる場合の下地画像の彩度の、最終画像の外観を決定する境界値は、画像の大きさや、下地画像における非球形粉体が付着している部分に隣接する部分の色などの諸条件に影響を受けることがあるため、一概には言えないが、概ね、下地画像の彩度が３０以上であると最終画像の外観はパール調になり、３０未満であるとミラー調になる傾向がある。なお、下地画像の彩度は、以下の測定条件によって測定することができる。
［測定条件］
測定装置：コニカミノルタ製ＦＤ−７
光源：Ｄ５０
背景：ホワイトバック
【０１３２】
なお、上記画像形成装置は、図示の実施形態では、電子写真方式のカラープリンタと合体しているが、上記画像形成装置のみから構成されていてもよい。あるいは、上記画像形成装置は、上記カラープリンタ内に組み込まれ、当該カラープリンタと一体的に構成されていてもよい。
【０１３３】
また、上記画像形成は、樹脂層を形成する工程と粉体を供給する工程を連続で行ってもよいし、最初に樹脂層を形成し、別の装置で粉体を供給してもよい。
【０１３４】
これまでは、樹脂製画像形成部、表面処理部の順番で配置されている画像形成装置を説明してきたが、上記順番は特に限定されない。すなわち、表面処理部、樹脂製画像形成部の順番で配置されていてもよい。
【実施例】
【０１３５】
以下、本実施形態の具体的な実施例を比較例とともに説明する。ただし、本発明の技術的範囲が以下の実施例のみに制限されるわけではない。
【０１３６】
［非晶性樹脂粒子分散液（ＶＤ−１）の作製］
非晶性樹脂粒子分散液（ＶＤ−１）を、以下の手順で作製した。
【０１３７】
（樹脂粒子（１Ｈ）の調製）
撹拌装置、温度センサー、冷却管および窒素導入装置を取り付けた反応容器（以下、「反応容器」とする）に、ドデシル硫酸ナトリウム（０．６５質量部）をイオン交換水（９５質量部）に溶解させたドデシル硫酸ナトリウム水溶液を投入し、窒素気流気下において、撹拌しながら内温を８０℃に昇温させた。このときの撹拌速度は２３０ｒｐｍであった。昇温後、過硫酸カリウム（０．４７質量部）をイオン交換水（１８質量部）に溶解させた過硫酸カリウム水溶液を添加し、再び内温を８０℃とした。最後に、下記モノマー混合液１を１時間かけて滴下した後、８０℃で２時間重合させることにより、樹脂粒子（１Ｈ）を得た。
＜モノマー混合液１＞
スチレン              ３０  質量部
アクリル酸ｎ−ブチル    ７  質量部
メタクリル酸            ２  質量部
【０１３８】
（モノマー混合液３の調製）
下記モノマー混合液２を撹拌しながら９０℃に加熱し、この混合液に離型剤（Ｗ−１）としてパラフィンワックス（ＨＮＰ−５１：日本精蝋株式会社製）５０質量部、およびエステルワックス（ニッサンエレクトールＷＥＰ−３：日油株式会社製）１８質量部を溶解させ、離型剤を含有したモノマー混合液３を得た。
＜モノマー混合液２＞
スチレン                                    ２６８      質量部
アクリル酸ｎ−ブチル                          ９０      質量部
ｎ−オクチル−３−メルカプトプロピオネート      ５．０  質量部
【０１３９】
（非晶性樹脂粒子分散液（ＶＤ−１）の調製）
反応容器に、ポリオキシエチレン（２）ドデシルエーテル硫酸ナトリウム溶液（ポリオキシエチレン（２）ドデシルエーテル硫酸ナトリウム（５質量部）をイオン交換水（７８０質量部）に溶解させたもの）を投入した後、当該溶液を９８℃に加熱して、モノマー混合液３を添加し、循環経路を有する機械式分散機（ＣＬＥＡＲＭＩＸ；エム・テクニック株式会社、「ＣＬＥＡＲＭＩＸ」は同社の登録商標）で１時間混合分散させ、乳化粒子（油滴）を含む分散液を得た。
【０１４０】
次に、反応容器に、上記分散液を投入後、樹脂粒子（１Ｈ）３９質量部（固形分換算）とイオン交換水（１０００質量部）を添加し、８２℃で撹拌した。このときの撹拌回転数は９０ｒｐｍであった。この分散液に、過硫酸カリウム（４．５５質量部）をイオン交換水（８７質量部）に溶解させた開始剤溶液を添加し、８２℃で１時間重合させることにより、樹脂粒子（１ＨＭ）を得た。
【０１４１】
さらに、過硫酸カリウム（６．０７質量部）をイオン交換水（１２０質量部）に溶解させた過硫酸カリウム水溶液を添加し、次いで、下記成分で構成されるモノマー混合液４を８２℃で、１時間かけて滴下した。滴下終了後、８２℃で２時間撹拌して重合させた後、２８℃まで冷却して、離型剤とビニル樹脂粒子とを含有するビニル樹脂粒子分散液（ＶＤ−１）を得た。得られたビニル樹脂粒子分散液（ＶＤ−１）中のビニル樹脂粒子の分散径は、体積基準のメジアン径で１８２ｎｍであり、ガラス転移点（Ｔｇ）は５０℃であり、重量平均分子量（Ｍｗ）は３４０００であった。
＜モノマー混合液４＞
スチレン                                    ２２６      質量部
アクリル酸ｎ−ブチル                          ５８      質量部
２−エチルへキシルアクリレート                ２３      質量部
メタクリル酸                                  １６      質量部
ｎ−オクチル−３−メルカプトプロピオネート      ４．４  質量部
【０１４２】
ビニル樹脂粒子分散液（ＶＤ−１）の分散径はマイクロトラックＵＰＡ−１５０（日機装株式会社製）で測定した。
【０１４３】
（ガラス転移温度（Ｔｇ）の測定方法）
結着樹脂のガラス転移温度（Ｔｇ）は、「ダイヤモンドＤＳＣ」（パーキンエルマー社製）を用いて測定した。
【０１４４】
測定試料（樹脂）３．０ｍｇをアルミニウム製パンに封入し、「ダイヤモンドＤＳＣ」のサンプルホルダーにセットした。リファレンスは空のアルミニウム製パンを使用した。そして、昇温速度１０℃／分で０から２００まで昇温する第１昇温過程、冷却速度１０℃／分で２００から０まで冷却する冷却過程、および昇温速度１０℃／分で０から２００まで昇温する第２昇温過程をこの順に経る測定条件（昇温・冷却条件）によってＤＳＣ曲線を得た。この測定によって得られたＤＳＣ曲線に基づいて、その第２昇温過程における第１の吸熱ピークの立ち上がり前のベースラインの延長線と、第１のピークの立ち上がり部分からピーク頂点までの間で最大傾斜を示す接線を引き、その交点をガラス転移温度（Ｔｇ）とした。
【０１４５】
（重量平均分子量（Ｍｗ）の測定方法）
結着樹脂の重量平均分子量（Ｍｗ）は、装置「ＨＬＣ−８３２０ＧＰＣ」（東ソー株式会社製）およびカラム「ＴＳＫｇｕａｒｄｃｏｌｕｍｎ」１本および「ＴＳＫｇｅｌＳｕｐｅｒＨＺ−Ｍ」３本（いずれも東ソー株式会社製）を連結したものを用いて測定した。
【０１４６】
カラム温度を４０に保持しながら、キャリア溶媒としてテトラヒドロフラン（ＴＨＦ）を流速０．２ｍＬ／分で流した。測定試料（樹脂）は、濃度１ｍｇ／ｍＬになるようにテトラヒドロフランに溶解させた。当該溶液の調製は、超音波分散機を用いて、室温にて５分間処理を行うことにより行った。次いで、ポアサイズ０．２μｍのメンブランフィルターで処理して試料溶液を得、この試料溶液１０μＬを上記のキャリア溶媒とともに装置内に注入し、屈折率検出器（ＲＩ検出器）を用いて検出した。単分散のポリスチレン標準粒子を用いて作成された検量線に基づいて、測定試料の分子量分布を算出した。検量線は、東ソー株式会社製「ｐｏｌｙｓｔｙｌｅｎｅ標準試料ＴＳＫｓｔａｎｄａｒｄ」：「Ａ−５００」、「Ｆ−１」、「Ｆ−１０」、「Ｆ−８０」、「Ｆ−３８０」、「Ａ−２５００」、「Ｆ−４」、「Ｆ−４０」、「Ｆ−１２８」、「Ｆ−７００」の１０サンプルから作製した。なお、試料解析におけるデータ収集間隔は３００ｍｓとした。
【０１４７】
［着色剤粒子分散液の調製］
（黒色用着色剤粒子分散液）
ドデシル硫酸ナトリウム（９０質量部）をイオン交換水（１６００質量部）に攪拌して溶解し、カーボンブラック（リーガル３３０Ｒ；キャボット社、「リーガル」は同社の登録商標）（４２０質量部）を徐々に添加した。次いで、攪拌装置（クリアミックスＷモーションＣＬＭ−０．８；エム・テクニック株式会社製、「クレアミックス」は同社の登録商標）を用いて分散処理することにより、着色剤粒子を分散した黒色用の着色剤粒子分散液を調製した。黒色用の着色剤粒子分散液中の着色剤粒子（カーボンブラック）の分散径を、マイクロトラックＵＰＡ−１５０（日機装株式会社製）を用いて下記測定条件で測定したところ、体積基準のメジアン径で１１７ｎｍであった。
（測定条件）
サンプル屈折率：１．５９
サンプル比重  ：１．０５（球状粒子換算）
溶媒屈折率    ：１．３３
溶媒粘度      ：０．７９７（３０℃）、１．００２（２０℃）
０点調整      ：測定セルにイオン交換水を投入し調整した。
【０１４８】
（シアン用分散液の調製）
カーボンブラックをＣ．Ｉ．Ｐｉｇｍｅｎｔ  Ｂｌｕｅ  １５：３に変更した以外は、着色剤粒子分散液１と同様にしてシアン用の着色剤粒子分散液を得た。シアン用の着色剤粒子分散液中の着色剤粒子（Ｃ．Ｉ．Ｐｉｇｍｅｎｔ  Ｂｌｕｅ  １５：３）の分散径を測定したところ、体積基準のメジアン径で１５２ｎｍであった。
【０１４９】
（白色用分散液の調製）
ドデシル硫酸ナトリウム（９０質量部）をイオン交換水（１６００質量部）に添加して溶解し、ルチル型酸化チタン（石原産業株式会社製）（７００質量部）を撹拌しながら徐々に添加した。次いで、攪拌装置を用いて分散処理することにより、白色用の着色剤粒子分散液３を得た。白色用の着色剤粒子分散液中の着色剤粒子（ルチル型酸化チタン）の分散径を測定したところ、体積基準のメジアン径で２０８ｎｍであった。
【０１５０】
［トナーの作製］
（ブラックトナー（Ｋ））
（Ａ．凝集・融着工程）
攪拌装置、冷却管および温度センサーを備えた容量５Ｌのステンレス製反応器に、非晶性樹脂粒子分散液（ＶＤ−１）５００質量部（固形分換算）と、黒色用の着色剤粒子分散液（４０質量部（固形分換算））と、を投入し、さらにイオン交換水（３８０質量部）を投入して、攪拌しながら水酸化ナトリウム水溶液（５モル／Ｌ）を用いてｐＨを１０に調整した。次いで、攪拌しながら、塩化マグネシウム水溶液（塩化マグネシウム・六水和物（４０質量部）をイオン交換水（４０質量部）に溶解したもの）を１０分間かけて滴下した。内温を７５℃まで昇温させた後、Ｍｕｌｔｉｓｉｚｅｒ３（ベックマン・コールター株式会社製、アパチャー径；５０μｍ）を用いて粒径を測定し、体積基準のメジアン径で６．０μｍに到達した時点で、塩化ナトリウム水溶液（塩化ナトリウム（１６０質量部）をイオン交換水（６４０質量部）に溶解させたもの）を加えた。さらに、加熱攪拌を続けて、フロー式粒子像測定装置（ＦＰＩＡ−２１００；シスメックス株式会社製）を用い、平均円形度が０．９６０になった時点で１０℃／分の冷却速度で内温を２５℃まで冷却し、トナー母体粒子Ｋの分散液を得た。
【０１５１】
（Ｂ．洗浄・乾燥工程）
凝集・融着工程にて生成したトナー母体粒子Ｋの分散液を、バスケット型遠心分離機を用いて、固液分離し、トナー母体粒子Ｋのウェットケーキを形成した。このウェットケーキを、上記バスケット型遠心分離機で濾液の電気伝導度が５μＳ／ｃｍになるまで３５℃のイオン交換水で洗浄した後、フラッシュジェットドライヤー（株式会社セイシン企業製）に移し、水分量が１．０質量％となるまで乾燥して、トナー母体粒子Ｋを得た。
【０１５２】
（Ｃ．外添処方剤添加工程）
トナー母体粒子Ｋ（１００質量部）に対して、外添処方剤を添加し、ヘンシェルミキサーで混合して、ブラックトナー（Ｋ）を得た。
【０１５３】
（シアントナー）
黒色用の着色剤粒子分散液をシアン用の着色剤粒子分散液に変更した以外は、Ｋトナーと同様にして、シアントナー（Ｃ）を得た。
【０１５４】
（白色トナー）
黒色用の着色剤粒子分散液を白色用の着色剤粒子分散液（１６５質量部（固形分換算））に変更した以外は、Ｋトナーと同様にして、白色トナー（Ｗ）を得た。
【０１５５】
［試験１］
「ＡｃｃｕｒｉｏＰｒｅｓｓＣ２０６０」（コニカミノルタ株式会社製、「ＡｃｃｕｒｉｏＰｒｅｓｓ」は同社の登録商標）の改造機にブラックトナー（Ｋ１）および記録媒体としてＯＨＰフィルム（ＶＦ−１４１１Ｎ；コクヨ株式会社製）を収容し、当該改造機を用いて２ｃｍ×２ｃｍの正方形のパッチ画像をＯＨＰフィルム上に形成し、ＯＨＰフィルム上に当該パッチ画像を有する定着されたトナー画像を出力し、黒色（ブラック）を呈する、樹脂製画像を得た。上記樹脂製画像（ブラック）を分光光度計（ＣＭ−３６００ｄ、コニカミノルタ株式会社製）で測定したところ、その透過率は７０％であった。
【０１５６】
８０℃に加熱したホットプレートの上に上記樹脂製画像を、上記パッチ画像（以下、画像面ともいう）を上に向けて置き、上記樹脂製画像上に、粉体（メタシャイン）を供給した。樹脂製画像をホットプレートから外し、室温に冷却した後、刷毛によって余分な粉体を樹脂製画像の表面から除去した。これにより、ミラー調（目視では実質的な乱反射が認められず、像が明確に投影される）を呈する加飾画像を得た。
【０１５７】
試験１で得られた加飾画像について、変角光度計「ＧＰ−５」（株式会社村上色彩技術研究所製）を用い、入射角度２０°における反射光量を反射光（受光）の角度を変えながら測定した。当該測定は、−１０〜５０°の受光角度の範囲で行い、ピークの半値幅を求めたところ、その半値幅は、９．９°であった。なお、上記半値幅が小さいほどより明確な（画像をより明確に投影する）ミラー調であることを意味する。
【０１５８】
試験１と同様に、表１に示した条件で、試験２〜７の加飾画像を得た。なお、各試験における樹脂製画像の透過率は、トナーの付着量を変えて調整した。
【０１５９】
［試験８］
「ＡｃｃｕｒｉｏＰｒｅｓｓＣ２０６０」（コニカミノルタ株式会社製、「ＡｃｃｕｒｉｏＰｒｅｓｓ」は同社の登録商標）の改造機にシアントナー（Ｃ１）および記録媒体としてＯＨＰフィルム（ＶＦ−１４１１Ｎ；コクヨ株式会社製）を収容し、当該改造機を用いて２ｃｍ×２ｃｍの正方形のパッチ画像をＯＨＰフィルム上に形成し、ＯＨＰフィルム上に当該パッチ画像を有する定着されたトナー画像を出力し、ブルー色（シアン）を呈する樹脂製画像を得た。上記樹脂製画像（シアン）を分光光度計で測定したところ、その透過率は５０％であった。
【０１６０】
７０℃に加熱したホットプレートの上に上記樹脂製画像を、上記画像面を上に向けて置き、上記樹脂製画像上に、粉体（メタシャイン）を供給した後、スポンジローラで摺擦した。摺擦時の押圧力は、約１０ｋＰａである。上記樹脂製画像をホットプレートから外し、室温に冷却した後、刷毛によって余分な粉体を樹脂製画像の表面から除去した。これにより、パール調を呈する加飾画像を得た。また、試験８で得られた加飾画像のピークの半値幅は５．７であった。
【０１６１】
試験８と同様にして、表１に示す条件で、試験９〜１７の加飾画像を形成した。なお、各試験における樹脂製画像の透過率は、トナーの付着量を変えて調整した。
【０１６２】
［試験１８］
ＯＨＰフィルム上に、ＯＨＰフィルム側から白色トナー、シアントナーの順でトナーによる樹脂層が形成されるようにし、上記ＯＨＰフィルムと上記樹脂層と、を合わせた樹脂製画像の透過率が２０％になるようにし、ホットプレートの温度を１０５℃に変更した以外は、試験８と同様にして、加飾画像を形成した。
【０１６３】
なお、白色トナーとシアントナーの付着量については、シアントナーの付着量を試験８と同量の付着量とし、白色トナーの付着量を調整して、記録媒体と樹脂層と、を合わせた透過率が２０％になるように樹脂製画像を形成した。
【０１６４】
［試験１９］
白色トナーの付着量を調整して、透過率が５％になるようにし、ホットプレートの温度を１４０℃にした以外は、試験１８と同様にして、加飾画像を得た。
【０１６５】
［試験２０］
記録媒体として、カラークリヤーホルダー（品番Ｆ−７８ＥＣ、株式会社ＬＩＨＩＴＬＡＢ．社製）の黄色に用いられている色付きのフィルムを用い、樹脂層にはシアントナーを用いて樹脂製画像を形成した。上記色付きフィルムと樹脂層と、を合わせた透過率が２０％になるようにし、ホットプレートの温度を１０５℃にした以外は、試験８と同様にして、加飾画像を得た。
【０１６６】
［試験２１］
試験２０と同様の色付きのフィルムを用いた以外は、試験１９と同様にして、樹脂製画像を得た。なお、上記色付きのフィルムと樹脂層を合わせた透過率が５％となるようにトナー画像を形成した。
【０１６７】
試験１〜２１で得られた画像の光沢感の評価および画像の見栄えの評価を下記条件で行った。
【０１６８】
（光沢感の評価）
試験１〜２１で得られた樹脂製画像について、変角光度計「ＧＰ−５」（株式会社村上色彩技術研究所製）を用い、入射角度２０°における反射光量を反射光（受光）の角度を変えながら測定した。また、当該測定において、−１０〜５０°の受光角度の範囲で行い、ピークの半値幅を求めた。
【０１６９】
光沢感の評価基準を以下に示す。
（評価基準）
Ａ：半値幅が７以下であり、ミラー調またはパール調を呈する
Ｂ：半値幅が７〜１２であり、やや乱反射のあるミラー調またはパール調を呈する
（グリッター様のミラー調またはパール調）
Ｃ：半値幅が１２〜１７であり、かなり乱反射のあるミラー調またはパール調を呈
する（ミラー様またはパール様のグリッター調）
Ｄ：半値幅が１７以上であり、グリッター調を呈する
【０１７０】
（画像評価）
試験１〜２１で得られた画像の外観は、熟練の技術者１０名によって目視で観察し、判定した。
【０１７１】
（評価基準）
下記に示す評価者１０人のうち５人以上が優れていると評価した△以上を合格とした。
◎：評価者１０人中９〜１０人が優れていると評価
○：評価者１０人中７〜８人が優れていると評価
△：評価者１０人中５〜６人が優れていると評価
×：評価者１０人中４人以下が優れていると評価
【０１７２】
上記試験１〜２１の光沢感および見栄えの評価結果を表１に示す。なお、表１に記載の記号は以下のとおりである。
Ｋ：ブラックトナー
Ｃ：シアントナー
Ｗ：白色トナー
【０１７３】
【表１】
2020086148.tif 000004
【０１７４】
表１の試験１〜２１から明らかなように、樹脂層を軟化させる温度を変更することにより、使用する粉体を切り替えることなく、ミラー調／パール調〜グリッター調までの外観を呈する加飾画像を得ることができた。
【０１７５】
また、記録媒体と記録媒体上に配置された樹脂層と、を合わせた透過率を５０％以下にすることにより、より見栄えのよい画像が得られることがわかった。これは、記録媒体の裏側から入射する光を遮光することにより、粉体の反射がより際立つからであると考えられる。また、白色トナーを使用すると、最も見栄えがよくなることがわかった。これは、白色は光を吸収することなく反射するため、粉体の光沢感もより強調されたためであると考えられる。
【０１７６】
また、着色されたフィルムを用いた場合であっても、白色トナーを用いることにより、フィルム自体の色の影響を受けることなく、見栄えのよい画像を得ることができる。
【０１７７】
また、摺擦工程を含む方が、光沢感の制御範囲を広くすることができることがわかった。
【産業上の利用可能性】
【０１７８】
本発明によれば、記録媒体および記録媒体上に配置される樹脂層を軟化させることにより、所望する光沢によって使用する粉体を変更することなく、ミラー調、パール調またはグリッター調といった特殊な外観を呈する画像を、その下地となる熱可塑性樹脂の層の配置に応じた所望の位置に形成することができる。よって、本発明によれば、上記の特殊な外観を呈する画像の形成のさらなる普及が期待される。
【符号の説明】
【０１７９】
１  画像形成装置
１１  光源
１２  光学系
１３  撮像素子
１４  画像処理部
２１  感光体ドラム
２２  帯電部
２３  光書込部
２４  現像装置
２５  ドラムクリーナー
２６  中間転写ベルト
２７  定着部
３１  送り出しローラ
３２  さばきローラ
３３  搬送ローラ
３４  ループローラ
３５  レジストローラ
３６  排フィルムローラ
３７  フィルム反転部
４１〜４３  給フィルムトレイ
６０  樹脂製画像形成部
７０  表面処理部
７４  摺擦ローラ
７５  ヒータ
９８  粉体供給部
９８ａ  容器
９８ｂ  搬送スクリュー
９８ｃ  ブラシローラ
９８ｄ  フリッカー
９９  粉体回収部
１００  樹脂層
１１０  樹脂製画像
２００  粉体
Ｓ  フィルム
【図１】
2020086148.tif 000005
【図２】
2020086148.tif 000006
【図３】
2020086148.tif 000007